(57)【要約】  【課題】  コンクリート体表面を常時湿潤状態に保つこと。  【解決手段】  打設形成されたコンクリート体１０の強度が所定の値に到達すると、型枠を撤去して、シート１２の貼着が行われる。シート１２は、所定厚みの水分不透過性の合成樹脂フィルム１２ａと、この合成樹脂フィルム１２ａの一面に接着された接着剤１２ｂとを備えている。シート１２をコンクリート体１０に貼着する際には、接着剤１２ｂによって、シート１２をコンクリート体１０の表面に貼着する。接着剤１２ｂは、アクリル系接着剤が用いられる。シート１２を貼着すると、コンクリート体１０から蒸発逸散しようとする水分は、水分不透過性の合成樹脂フィルム１２ａにより阻止され、コンクリート体１０を長期間湿潤状態に保つことができる。  【選択図】  図１
2005231375.tif 000002
【特許請求の範囲】
【請求項１】
型枠内にコンクリートを打設して、前記型枠を撤去して形成するコンクリート体の表面に、接着剤と水分不透過性の合成樹脂フィルムからなるシートを貼着するコンクリート体の養生方法において、
前記接着剤をアクリル系接着剤とすることを特徴とするコンクリート体の養生方法。
【請求項２】
前記アクリル系接着剤は、１８０℃のピール接着力が４３０ｇｆ／２５ｍｍとすることを特徴とする請求項１記載のコンクリート体の養生方法。
【発明の詳細な説明】
【技術分野】
【０００１】
この発明は、コンクリート体の養生方法に関し、特に、湿潤養生の改良技術に関するものである。
【背景技術】
【０００２】
コンクリート構造物には、コンクリートの打設，硬化後に所定の強度や耐久性を発揮することが要求されている。コンクリートは、硬化中に低温，乾燥，急激な温度変化などの有害な影響を受けると、強度や耐久性が低下する。このため、コンクリート表面を保護して、強度や耐久性を十分に発揮させるべく、養生を行う必要がある。
【０００３】
この種のコンクリートの養生方法では、コンクリート表面を適度な湿潤状態に保つことが望ましく、従来から行われている養生方法は、せき板を長期間存置する方法と、コンクリートが所定の強度になった時点で、せき板を撤去した後に、養生を行う方法とに大別される。
【０００４】
後者の養生方法には、（１）コンクリート表面に水を溜める湛水養生方法、（２）コンクリート体を水中に浸漬する水中養生方法、（３）直射日光や風などによる表面の乾燥を防止するために、シートで覆う養生方法、（４）散水を行って、コンクリート表面から水分の逸散を防止する養生方法、（５）コンクリート表面にパラフィンなどで膜を形成し、水の蒸発を防ぐ膜養生方法がある。
【０００５】
ところで、近年、コンクリート構造物の大型化に伴い、中庸熱セメントや高ビーライトセメントなどの低発熱型のセメントを用いることが多くなっている。このようなセメントを使用すると、セメントの特性上、通常の場合よりも長期間の養生が要求されているが、前述した従来の養生方法には、いずれも以下に説明するような技術的な課題があった。
【発明の開示】
【発明が解決しようとする課題】
【０００６】
すなわち、せき板を長期間存置する養生方法では、型枠の転用が制限されるので、施工性に劣り、一般的には、あまり採用されていない。一方、（１）の湛水および（２）の水中養生方法は、適用できるコンクリート体に制限があって、一般的でない。また、（３）シートで覆う養生方法では、直射日光や風による乾燥は、防げるものの、水分の逸散を防止することができず、長期間湿潤状態に保つことができない。
【０００７】
さらに、（４）散水を行う養生方法では、散水を適正に行うと、長期間湿潤状態に保つこともできるが、乾湿の繰り返しにより、表面に亀甲状のひび割れが発生することもあり、表面の吸水状態の違いにより、仕上がり面が斑になり、美観上好ましくない。
【０００８】
またさらに、（５）膜養生方法では、コンクリート体の表面に被膜を形成するため、垂直壁状のコンクリート体に採用すると、被膜形成剤が垂れるなどの問題があって、均一な被膜を形成することが難しく、長期間一定の湿潤状態を保つことが困難であった。
【０００９】
本発明は、このような従来の問題点に鑑みてなされたものであって、その目的とするところは、長期間湿潤状態に保つことができるとともに、垂直状の壁面などにも適用できる自由度のあるコンクリート体の養生方法を提供することにある。
【課題を解決するための手段】
【００１０】
上記目的を達成するために、本発明は、型枠内にコンクリートを打設して、前記型枠を撤去して形成するコンクリート体の表面に、接着剤と水分不透過性の合成樹脂フィルムからなるシートを貼着するコンクリート体の養生方法において、前記接着剤をアクリル系接着剤とするようにした。
【００１１】
このように構成されたコンクリート体の養生方法によれば、型枠の撤去後に、コンクリート体の表面に接着剤と水分不透過性の合成樹脂フィルムからなるシートを貼着するので、コンクリート体から蒸発逸散しようとする水分は、フィルムにより阻止され、コンクリート体を長期間湿潤状態に保つことができる。
【００１２】
この場合、接着剤と合成樹脂フィルムとからなるシートは、工場生産が可能であって、合成樹脂フィルムは、均一な厚さに簡単に形成することができるので、シートを貼着した全領域で、均質な蒸発逸散防止効果が得られる。
【００１３】
また、接着剤の材質および厚みなどを適宜選択することにより、シートの貼着後数ヶ月程度で接着力が低下するようにすれば、自然にシートが剥がれるようにすることもできる。
【００１４】
本発明で用いるアクリル系接着剤は、強アルカリであるコンクリートでも接着が可能で、しかも、コンクリート体の表面が濡れた状態でも接着することが可能で、かつ、引き剥がしに対する強度が小さいので、簡単に剥がすことができる。
【発明の効果】
【００１５】
以上、実施例で詳細に説明したように、本発明にかかるコンクリート体の養生方法によれば、コンクリート体の表面を湿潤状態に保って長期間養生することができるので、強度および耐久性に優れた高品質のコンクリートが得られるとともに、アクリル系接着剤は、強アルカリでも、濡れた状態でも接着が可能で、かつ、引き剥がし強度が小さいので、シートの貼着および取外し作業も簡単に行え、施工能率も向上する。
【発明を実施するための最良の形態】
【００１６】
以下、本発明の好適な実施の形態について、添付図面に基づいて詳細に説明する。図１は、本発明にかかるコンクリート体の養生方法の一実施例を示している。同図に示す養生方法は、本発明を垂直の壁面を有するコンクリート体１０に適用した場合を示している。コンクリート体１０は、図示省略の型枠を設置して、型枠内にコンクリートを打設することにより形成される。
【００１７】
コンクリート体１０の強度が所定の値に到達すると、型枠を撤去して、シート１２の貼着が行われる。図１は、この貼着後の断面図である。同図に示すシート１２は、所定厚みの水分不透過性の合成樹脂フィルム１２ａと、この合成樹脂フィルム１２ａの一面に接着された接着剤１２ｂとを備えている。
【００１８】
合成樹脂フィルム１２ａは、例えば、高密度ないしは低密度ポエチレンなどであってもよい。
【００１９】
シート１２をコンクリート体１０に貼着する際には、接着剤１２ｂによって、シート１２がコンクリート体１０の全表面を覆うようにして貼着する。接着剤１２ｂは、アクリル系接着剤が用いられる。この場合、接着剤１２ｂは、シート１２の全面に設けても良いし、部分的に設けても良い。シート１２を貼着すると、コンクリート体１０から蒸発逸散しようとする水分は、水分不透過性の合成樹脂フィルム１２ａにより阻止され、コンクリート体１０を長期間湿潤状態に保つことができる。
【００２０】
この場合、接着剤１２ｂと合成樹脂フィルム１２ａとからなるシート１２は、工場生産が可能であって、合成樹脂フィルム１２ａは、均一な厚さに簡単に形成することができるので、シート１２を貼着した全領域で、均質な蒸発逸散防止効果が得られる。
【００２１】
また、接着剤１２ｂの材質および厚みなどを適宜選択することにより、シート１２の貼着後数ヶ月程度で接着力が低下するようにすれば、自然にシート１２が剥がれるようにすることもできる。
【００２２】
図２は、本発明にかかる養生方法（シート養生）と、従来の養生方法、標準養生（２０℃の水中養生），気中養生（２０℃の室温養生），膜養生（被膜形成剤パラフィン）で、コンクリート体をそれぞれ養生した場合の、一軸圧縮強度の試験結果である。この試験では、以下に示すコンクリート材料を使用し、以下に示すコンクリート配合とした。
【００２３】
【表１】
2005231375.tif 000003
【００２４】
【表２】
2005231375.tif 000004
【００２５】
本発明のシート養生に使用したシート１２は、ポリプロピレンを原料とした合成樹脂フィルム１２ａであり、厚みが０．０６５ｍｍで、引張強度が５．３ｋｇ／２５ｍｍ、破断時の伸びが６００％であった。また、接着剤１２ｂには、１８０℃のピール接着力が４３０ｇｆ／２５ｍｍのアクリル系接着剤を使用した。
【００２６】
図２に示した試験結果から明らかなように、本発明の養生方法によれば、気中養生および膜養生の場合よりも、材齢２８日では、圧縮強度が約１割程度大きくなるとともに、材齢９１日では、圧縮強度が約３割程度大きくなることが確認された。
【００２７】
なお、上記実施例では、垂直の壁面を有するコンクリート体１０に本発明を適用した場合を例示したが、本発明の実施は、これに限定されることはなく、例えば、角型断面の柱などにも適用することができる。
【図面の簡単な説明】
【００２８】
【図１】本発明にかかるコンクリート体の養生方法の一実施例を示す施工状態の断面図である。
【図２】本発明の養生方法と従来の養生方法とにおける圧縮強度の測定結果を示すグラフである。
【符号の説明】
【００２９】
１０，１０ａ              コンクリート体
１２                      シート
１２ａ                    合成樹脂フィルム
１２ｂ                    接着剤
【図１】
2005231375.tif 000005
【図２】
2005231375.tif 000006